(57)【要約】【課題】空冷インフレーション法にて、Ｔダイ法や水冷インフレーション法なみの高透明性を有し、且つ引裂強度、衝撃強度、低温ヒートシール性に優れるフィルムの提供。【解決手段】ＭＦＲ（２３０℃）が１〜２０ｇ／１０分、融解ピーク温度（Ｔｍ）が１１０〜１３５℃、Ｍｗ／Ｍｎが１．５〜３．５のメタロセン触媒を用いて重合されたプロピレン・α−オレフィンランダム共重合体を主成分とするプロピレン系樹脂層の両面にＭＦＲ（１９０℃）が０．１〜２０ｇ／１０分、密度が０．８６０〜０．９２５ｇ／ｃｍ３のエチレンと炭素数３〜１２のα−オレフィンとの共重合体からなるエチレン系樹脂層を積層してなることを特徴とする空冷インフレーション成形多層フィルム。【選択図】      なし【特許請求の範囲】
【請求項１】
下記成分（Ａ）を主成分とするプロピレン系樹脂層の両面に下記成分（Ｂ）からなるエチレン系樹脂層を積層してなることを特徴とする空冷インフレーション成形多層フィルム。
成分（Ａ）：メタロセン触媒を用いて重合され、且つ下記（Ａ１）〜（Ａ３）の特性を有するプロピレン・α−オレフィンランダム共重合体
（Ａ１）メルトフローレート（ＭＦＲ：２３０℃、２１．１８Ｎ荷重）が１〜２０ｇ／１０分
（Ａ２）示差熱走査熱量計（ＤＳＣ）による融解ピーク温度（Ｔｍ）が１１０〜１３５℃
（Ａ３）ゲルパーミエーションクロマトグラフィー（ＧＰＣ）により求めた重量平均分子量（Ｍｗ）と数平均分子量（Ｍｎ）との比（Ｍｗ／Ｍｎ）が１．５〜３．５
成分（Ｂ）：下記（Ｂ１）〜（Ｂ２）の特性を有するエチレンと炭素数３〜１２のα−オレフィンとの共重合体
（Ｂ１）におけるメルトフローレート（ＭＦＲ：１９０℃、２１．１８Ｎ荷重）が０．１〜２０ｇ／１０分
（Ｂ２）密度が０．８６０〜０．９２５ｇ／ｃｍ３
【請求項２】
成分（Ｂ）のエチレンと炭素数３〜１２のα−オレフィンとの共重合体がメタロセン触媒を用いて製造された下記（Ｂ３）〜（Ｂ４）の特性を有することを特徴とする請求項１記載の空冷インフレーション成形多層フィルム。
（Ｂ３）α−オレフィンの含有量が５〜４０重量％
（Ｂ４）ゲルパーミエーションクロマトグラフィー（ＧＰＣ）により求めたＺ平均分子量（Ｍｚ）と数平均分子量（Ｍｎ）との比（Ｍｚ／Ｍｎ）が８．０以下
【請求項３】
引裂強度が２０Ｎ／ｍｍ以上、打ち抜き衝撃強度が１０００ｋｇ／ｃｍ２以上であり、ＨＡＺＥが３％以下である請求項１又は２に記載の空冷インフレーション成形多層フィルム。
【請求項４】
プロピレン系樹脂層が、成分（Ａ）１００重量部に対して、下記成分（Ｃ）を０．１〜５重量部配合した組成物からなることを特徴とする請求項１〜３のいずれか１項に記載の空冷インフレーション成形多層フィルム。
成分（Ｃ）：下記（Ｃ１）〜（Ｃ２）の特性を有する高密度ポリエチレン
（Ｃ１）メルトフローレート（ＭＦＲ：１９０℃、２１．１８Ｎ荷重）が１０ｇ／１０分以上
（Ｃ２）密度が０．９４〜０．９８ｇ／ｃｍ３
【請求項５】
多層フィルム全体の厚みに対するプロピレン系樹脂層の割合が２０〜９０％であることを特徴とする請求項１〜４のいずれか１項に記載の空冷インフレーション成形多層フィルム。
【請求項６】
多層フィルム全体の厚みが１０〜１５０μｍであるあることを特徴とする請求項１〜５のいずれか１項に記載の空冷インフレーション成形多層フィルム。
【発明の詳細な説明】
【０００１】
【発明の属する技術分野】
本発明は、空冷インフレーション成形多層フィルムに関し、特に透明性が良く、引裂強度、衝撃強度、ヒートシール性に優れる空冷インフレーション成形多層フィルムに関する。
【０００２】
【従来の技術】
従来よりポリプロピレン系樹脂は、引張強度、剛性、透明性などに優れ、かつ無毒性、無臭性などの食品衛生性に優れるため、特に食品包装分野で広く利用されている。通常、ポリプロピレン系樹脂を包装分野に使用する際、フィルム状にして使用されることが多い。
フィルムの製造方法には、Ｔダイ成形法、水冷インフレーション法、空冷インフレーション法等があり、経済性、フィルムの要求性能等を勘案し適宜選択されている。
このうち、空冷インフレーション法は、設備が簡単な上、ブロー比の調整だけでフィルムの幅替えが容易に出来るので作業性が良く、また比較的低温にて成形できるので低臭性も優れる特徴を有する。しかしながら、空冷インフレーション法は、ポリエチレン系樹脂には広く用いられてきたが、ポリプロピレン系樹脂ではあまり使用されない。その理由として、高速で成形しようとするとバブルの揺れが大きく、安定して製膜を行えない、また得られるフィルムのＭＤ方向への配向が著しく大きくなるために縦裂き強度が低下する、という欠点があるからである。更に、Ｔダイ成形法、水冷インフレーション法では、透明なフィルムが得られるプロピレン系樹脂材料であっても、空冷インフレーション法では全く透明性が得られない、といった問題があった。
【０００３】
特に、透明性の問題点を解決するために、様々な発明がなされてきた。例えば、分子量の大きいポリプロピレンと特定のエチレン含量及び特定の分子鎖のブロック共重合体からなる樹脂組成物を用いる方法（例えば、特許文献１参照。）が開示されている。また、ポリプロピレン樹脂に不飽和カルボン酸またはそのポリプロピレン変性体を添加した樹脂組成物を用いる方法（例えば、特許文献２参照。）が開示されている。また、シンジオタクチックポリプロピレンを用いて高透明化する方法（例えば、特許文献３参照。）が開示されており、更に、ポリプロピレンとアルケニルシランの共重合体を用いる方法（例えば、特許文献４参照。）が開示されている。しかしながら、これらの方法では、極めて特殊な樹脂を用いる必要があり、且つ透明性の改良は、まだ不十分であり、Ｔダイフィルム成形法や水冷インフレーション成形法なみの透明性は得られていない。
【０００４】
【特許文献１】
特開昭５６−８４７１２号公報
【特許文献２】
特開昭５６−１１８８２５号公報
【特許文献３】
特開平７−１２５０６４号公報
【特許文献４】
特開平８−１７４６６５号公報
【０００５】
【発明が解決しようとする課題】
本発明の目的は、前述の問題点に鑑み、空冷インフレーション法にて、Ｔダイ法や水冷インフレーション法なみの高透明性を有し、且つ引裂強度、衝撃強度に優れ、低温ヒートシール性に優れるポリプロピレンフィルムを提供することにある。
【０００６】
【課題を解決するための手段】
本発明者らは、上記問題を解決すべく鋭意検討した結果、特定のプロピレン・α−オレフィンランダム共重合体と特定のエチレンとα−オレフィン共重合体とを積層し、空冷インフレーション成形することにより、透明性に優れ、且つ引裂強度、衝撃強度、低温ヒートシール性に優れるポリプロピレンフィルムが提供できることを見出し、この発明を完成するに至った。
【０００７】
本発明の第１の発明によれば、下記成分（Ａ）を主成分とするプロピレン系樹脂層の両面に下記成分（Ｂ）からなるエチレン系樹脂層を積層してなることを特徴とする空冷インフレーション成形多層フィルムが提供される。
成分（Ａ）：メタロセン触媒を用いて重合され、且つ下記（Ａ１）〜（Ａ３）の特性を有するプロピレン・α−オレフィンランダム共重合体
（Ａ１）メルトフローレート（ＭＦＲ：２３０℃、２１．１８Ｎ荷重）が１〜２０ｇ／１０分
（Ａ２）示差熱走査熱量計（ＤＳＣ）による融解ピーク温度（Ｔｍ）が１１０〜１３５℃
（Ａ３）ゲルパーミエーションクロマトグラフィー（ＧＰＣ）により求めた重量平均分子量（Ｍｗ）と数平均分子量（Ｍｎ）との比（Ｍｗ／Ｍｎ）が１．５〜３．５
成分（Ｂ）：下記（Ｂ１）〜（Ｂ２）の特性を有するエチレンと炭素数３〜１２のα−オレフィンとの共重合体
（Ｂ１）におけるメルトフローレート（ＭＦＲ：１９０℃、２１．１８Ｎ荷重）が０．１〜２０ｇ／１０分
（Ｂ２）密度が０．８６０〜０．９２５ｇ／ｃｍ３
【０００８】
また、本発明の第２の発明によれば、第１の発明において、成分（Ｂ）のエチレンと炭素数３〜１２のα−オレフィンとの共重合体がメタロセン触媒を用いて製造された下記（Ｂ３）〜（Ｂ４）の特性を有することを特徴とする空冷インフレーション成形多層フィルムが提供される。
（Ｂ３）α−オレフィンの含有量が５〜４０重量％
（Ｂ４）ゲルパーミエーションクロマトグラフィー（ＧＰＣ）により求めたＺ平均分子量（Ｍｚ）と数平均分子量（Ｍｎ）との比（Ｍｚ／Ｍｎ）が８．０以下
【０００９】
また、本発明の第３の発明によれば、第１又は２の発明において、引裂強度が２０Ｎ／ｍｍ以上、打ち抜き衝撃強度が１０００ｋｇ／ｃｍ２以上であり、ＨＡＺＥが３％以下であることを特徴とする空冷インフレーション成形多層フィルムが提供される。
【００１０】
また、本発明の第４の発明によれば、第１〜３のいずれかの発明において、プロピレン系樹脂層が、成分（Ａ）１００重量部に対して、下記成分（Ｃ）を０．１〜５重量部配合した混合物からなることを特徴とする空冷インフレーション成形多層フィルムが提供される。
成分（Ｃ）：下記（Ｃ１）〜（Ｃ２）の特性を有する高密度ポリエチレン
（Ｃ１）メルトフローレート（ＭＦＲ：１９０℃、２１．１８Ｎ荷重）が１０ｇ／１０分以上
（Ｃ２）密度が０．９４〜０．９８ｇ／ｃｍ３
【００１１】
また、本発明の第５の発明によれば、第１〜４のいずれかの発明において、多層フィルム全体の厚みに対するプロピレン系樹脂層の割合が２０〜９０％であることを特徴とする空冷インフレーション成形多層フィルムが提供される。
【００１２】
また、本発明の第６の発明によれば、第１〜５のいずれかの発明において、多層フィルム全体の厚みが１０〜１５０μｍであるあることを特徴とする空冷インフレーション成形多層フィルムが提供される。
【００１３】
【発明の実施の形態】
【発明の実施の形態】
本発明の空冷インフレーション成形多層フィルムは、成分（Ａ）を主成分とするプロピレン系樹脂層の両面に成分（Ｂ）からなるエチレン系樹脂層を積層した多層フィルムである。以下に、各層の成分、フィルムの成形法等を詳細に説明する。
【００１４】
１．プロピレン系樹脂層
本発明の空冷インフレーション成形多層フィルムのプロピレン系樹脂層を構成する成分は、下記の成分（Ａ）、又は必要に応じて、核剤を含有する組成物からなる。
（１）成分（Ａ）
本発明の空冷インフレーション成形フィルムに用いる成分（Ａ）は、メタロセン触媒を用いて重合され、且つ下記（Ａ１）〜（Ａ３）の特性を有するプロピレン・α−オレフィンランダム共重合体である。プロピレン・α−オレフィン共重合体の構成モノマー、重合法、及びそれが有する特性について順次に説明する。
【００１５】
（ｉ）モノマー構成
本発明に使用されるプロピレン・α−オレフィンランダム共重合体は、プロピレンから誘導される構成単位を主成分としたプロピレンとα−オレフィンのランダム共重合体である。
コモノマーとして用いられるα−オレフィンは、好ましくはエチレンまたは炭素数４〜１８のα−オレフィンである。具体的には、エチレン、１−ブテン、１−ペンテン、１−ヘキセン、１−オクテン、１−ヘプテン、４−メチル−ペンテン−１、４−メチル−ヘキセン−１、４，４−ジメチルペンテン−１等を挙げることができる。また、α−オレフィンとしては、１種または２種以上の組み合わせでもよい。
かかるプロピレン・α−オレフィンランダム共重合体の具体例としては、プロピレン・エチレンランダム共重合体、プロピレン・１−ブテンランダム共重合体、プロピレン・１−ヘキセンランダム共重合体、プロピレン・エチレン・１−オクテンランダム共重合体、プロピレン・エチレン・１−ブテンランダム共重合体等が挙げられる。
プロピレン・α−オレフィンランダム共重合体中のプロピレン単位の量は、８８〜９９．５重量％、好ましくは９１〜９９重量％、より好ましくは９２〜９８．５重量％であり、α−オレフィンの単位の量は、０．５〜１２重量％、好ましくは１〜１０重量％、より好ましくは１．５〜８重量％である。プロピレン単位量が少ない場合、フィルムの剛性の低下ならびに好適な耐ブロッキング性が得られず、多すぎる場合は、低温ヒートシール性が損なわれる。ここでプロピレン単位及びα−オレフィン単位は、下記の条件の１３Ｃ−ＮＭＲ法によって計測される値である。
装置：日本電子社製  ＪＥＯＬ−ＧＳＸ２７０
濃度：３００ｍｇ／２ｍＬ
溶媒：オルソジクロロベンゼン
【００１６】
（ｉｉ）重合触媒及び重合法
本発明に用いるプロピレン・α−オレフィンランダム共重合体は、メタロセン触媒を用いる重合により容易に製造することができる。メタロセン触媒とは、▲１▼シクロペンタジエニル骨格を有する配位子を含む周期表第４族の遷移金属化合物（いわゆるメタロセン化合物）と、▲２▼メタロセン化合物と反応して安定なイオン状態に活性化しうる助触媒と、必要により、▲３▼有機アルミニウム化合物とからなる触媒であり、公知の触媒はいずれも使用できる。メタロセン化合物は、好ましくはプロピレンの立体規則性重合が可能な架橋型のメタロセン化合物であり、より好ましくはプロピレンのアイソ規則性重合が可能な架橋型のメタロセン化合物である。
【００１７】
▲１▼メタロセン化合物としては、例えば、特開昭６０−３５００７号、特開昭６１−１３０３１４号、特開昭６３−２９５６０７号、特開平１−２７５６０９号、特開平２−４１３０３号、特開平２−１３１４８８号、特開平２−７６８８７号、特開平３−１６３０８８号、特開平４−３００８８７号、特開平４−２１１６９４号、特開平５−４３６１６号、特開平５−２０９０１３号、特開平６−２３９９１４号、特表平７−５０４９３４号、特開平８−８５７０８号、の各公報に開示されている。
【００１８】
更に、具体的には、メチレンビス（２−メチルインデニル）ジルコニウムジクロリド、エチレンビス（２−メチルインデニル）ジルコニウムジクロリド、エチレン１，２−（４−フェニルインデニル）（２−メチル−４−フェニル−４Ｈアズレニル）ジルコニウムジクロリド、イソプロピリデン（シクロペンタジエニル）（フルオレニル）ジルコニウムジクロリド、イソプロピリデン（４−メチルシクロペンタジエニル）（３−ｔ−ブチルインデニル）ジルコニウムジクロリド、ジメチルシリレン（２−メチル−４−ｔ−ブチル−シクロペンタジエニル）（３’−ｔ−ブチル−５’−メチル−シクロペンタジエニル）ジルコニウムジクロリド、ジメチルシリレンビス（インデニル）ジルコニウムジクロリド、ジメチルシリレンビス（４，５，６，７−テトラヒドロインデニル）ジルコニウムジクロリド、ジメチルシリレンビス［１−（２−メチル−４−フェニルインデニル）］ジルコニウムジクロリド、ジメチルシリレンビス［１−（２−エチル−４−フェニルインデニル）］ジルコニウムジクロリド、ジメチルシリレンビス［４−（１−フェニル−３−メチルインデニル）］ジルコニウムジクロリド、ジメチルシリレン（フルオレニル）ｔ−ブチルアミドジルコニウムジクロリド、メチルフェニルシリレンビス［１−（２−メチル−４，（１−ナフチル）−インデニル）］ジルコニウムジクロリド、ジメチルシリレンビス［１−（２−メチル−４，５−ベンゾインデニル）］ジルコニウムジクロリド、ジメチルシリレンビス［１−（２−メチル−４−フェニル−４Ｈ−アズレニル）］ジルコニウムジクロリド、ジメチルシリレンビス［１−（２−エチル−４−（４−クロロフェニル）−４Ｈ−アズレニル）］ジルコニウムジクロリド、ジメチルシリレンビス［１−（２−エチル−４−ナフチル−４Ｈ−アズレニル）］ジルコニウムジクロリド、ジフェニルシリレンビス［１−（２−メチル−４−（４−クロロフェニル）−４Ｈ−アズレニル）］ジルコニウムジクロリド、ジメチルシリレンビス［１−（２−エチル−４−（３−フルオロビフェニリル）−４Ｈ−アズレニル）］ジルコニウムジクロリド、ジメチルゲルミレンビス［１−（２−エチル−４−（４−クロロフェニル）−４Ｈ−アズレニル）］ジルコニウムジクロリド、ジメチルゲルミレンビス［１−（２−エチル−４−フェニルインデニル）］ジルコニウムジクロリドなどのジルコニウム化合物が例示できる。上記において、ジルコニウムをチタニウム、ハフニウムに置き換えた化合物も同様に使用できる。場合によっては、ジルコニウム化合物とハフニウム化合物等の混合物を使用することもできる。また、クロリドは他のハロゲン化合物、メチル、イソブチル、ベンジル等の炭化水素基、ジメチルアミド、ジエチルアミド等のアミド基、メトキシ基、フェノキシ基等のアルコキシド基、ヒドリド基等に置き換えることが出来る。
これらの内、インデニル基あるいはアズレニル基を珪素あるいはゲルミル基で架橋したメタロセン化合物が好ましい。
【００１９】
また、メタロセン化合物は、無機または有機化合物の担体に担持して使用してもよい。該担体としては、無機または有機化合物の多孔質化合物が好ましく、具体的には、イオン交換性層状珪酸塩、ゼオライト、ＳｉＯ２、Ａｌ２Ｏ３、シリカアルミナ、ＭｇＯ、ＺｒＯ２、ＴｉＯ２、Ｂ２Ｏ３、ＣａＯ、ＺｎＯ、ＢａＯ、ＴｈＯ２、等の無機化合物、多孔質のポリオレフィン、スチレン・ジビニルベンゼン共重合体、オレフィン・アクリル酸共重合体等からなる有機化合物、またはこれらの混合物が挙げられる。
【００２０】
▲２▼メタロセン化合物と反応して安定なイオン状態に活性化しうる助触媒としては、有機アルミニウムオキシ化合物（たとえば、アルミノキサン化合物）、イオン交換性層状珪酸塩、ルイス酸、ホウ素含有化合物、イオン性化合物、フッ素含有有機化合物等が挙げられる。
【００２１】
▲３▼有機アルミニウム化合物としては、トリエチルアルミニウム、トリイソプロピルアルミニウム、トリイソブチルアルミニウム等のトリアルキルアルミニウム、ジアルキルアルミニウムハライド、アルキルアルミニウムセスキハライド、アルキルアルミニウムジハライド、アルキルアルミニウムハイドライド、有機アルミニウムアルコキサイド等が挙げられる。
【００２２】
重合法としては、上記触媒の存在下に、不活性溶媒を用いたスラリー法、溶液法、実質的に溶媒を用いない気相法や、あるいは重合モノマーを溶媒とするバルク重合法等が挙げられる。本発明が特定するプロピレン・α−オレフィン共重合体を得る方法としては、例えば、重合温度やコモノマー量を調節して、分子量および結晶性の分布を適宜制御することにより、所望のポリマーを得ることができる。
【００２３】
また、かかるプロピレン・α−オレフィンランダム共重合体は、メタロセン系ポリプロピレンとして市販されているものの中から適宜選択し使用することもできる。市販品としては、日本ポリケム社製「ウィンテック」等が挙げられる。
【００２４】
（Ａ１）メルトフローレート（ＭＦＲ：２３０℃、２１．１８Ｎ荷重）
本発明で用いるプロピレン・α−オレフィンランダム共重合体のＭＦＲ（２３０℃、２１．１８Ｎ荷重）は、１〜２０ｇ／１０分、好ましくは２〜２０ｇ／１０分、より好ましくは４〜１５ｇ／１０分である。ＭＦＲが上記範囲未満の場合には、押出性が低下し好適な生産性が得られず、更に透明性が得られないので好ましくない。上記範囲を超える場合には、フィルムの強度が低下し、且つ空冷インフレーション成形におけるチューブの安定性が悪くなるので好ましくない。ポリマーのＭＦＲを調節するには、例えば、重合温度、触媒量、分子量調節剤としての水素の供給量など適宜調節する方法がとられる。
なお、ＭＦＲの測定は、ＪＩＳ−Ｋ６９２１−２：１９９７付属書（２３０℃、２１．１８Ｎ荷重）に準拠して行う。
【００２５】
（Ａ２）融解ピーク温度（Ｔｍ）
本発明で用いるプロピレン・α−オレフィンランダム共重合体は、示差走査熱量計（ＤＳＣ）による融解ピーク温度（Ｔｍ）が１１０〜１３５℃、好ましくは１１０〜１３０℃、更に好ましくは１１０〜１２５℃である。Ｔｍが上記範囲未満の場合には、剛性の低下ならびに好適な耐ブロッキング性が得られず、上記範囲を超える場合には、低温ヒートシール性が損なわれる。
Ｔｍは、α−オレフィン含量やその種類およびプロピレン構成単位のレジオ規則性などの影響を受けうる。α−オレフィンがエチレンの場合には、その含有量は１〜５重量％程度であり、α−オレフィンが１−ブテンの場合には、その含有量は３〜１５重量％程度である。
Ｔｍの調節は、共重合させるα−オレフィンの種類と量を制御することにより適宜調整することができる。
なお、Ｔｍの測定は、セイコー社製ＤＳＣを用い、サンプル量５．０ｍｇを採り、１７０℃で５分間保持した後、−１０℃まで１０℃／分の降温スピードで結晶化させた後に１分間保持し、さらに１０℃／分の昇温スピードで融解させたときの融解ピーク温度（Ｔｍ）で評価する。
【００２６】
（Ａ３）重量平均分子量（Ｍｗ）／数平均分子量（Ｍｎ）
本発明で用いるプロピレン・α−オレフィンランダム共重合体の重量平均分子量（Ｍｗ）と数平均分子量（Ｍｎ）との比（Ｍｗ／Ｍｎ）は、１．５〜３．５、好ましくは１．８〜３．３、より好ましくは２．０〜３．０である。Ｍｗ／Ｍｎが上記範囲を超える場合には、透明性が低下するので好ましくなく、上記範囲未満の場合には、押出負荷が上昇したり、シャークスキンが発生しやすくなるなど、加工適性が悪化する。
Ｍｗ／Ｍｎを所定の範囲に調整する方法としては、適当なメタロセン触媒を選択する方法等が挙げられる。
なお、Ｍｗ／Ｍｎの測定は、ゲルパーミエーションクロマトグラフィー（ＧＰＣ）で行い、測定条件は次の通りである。
装置：ウオーターズ社製ＧＰＣ  １５０Ｃ型
検出器：ＭＩＲＡＮ社製  １Ａ赤外分光光度計（測定波長、３．４２μｍ）
カラム：昭和電工社製ＡＤ８０６Ｍ／Ｓ  ３本（カラムの較正は東ソー製単分散ポリスチレン（Ａ５００，Ａ２５００，Ｆ１，Ｆ２，Ｆ４，Ｆ１０，Ｆ２０，Ｆ４０，Ｆ２８８の各０．５ｍｇ／ｍｌ溶液）の測定を行い、溶出体積と分子量の対数値を２次式で近似した。また、試料の分子量はポリスチレンとポリプロピレンの粘度式を用いてポリプロピレンに換算した。ここでポリスチレンの粘度式の係数はα＝０．７２３、ｌｏｇＫ＝−３．９６７であり、ポリプロピレンはα＝０．７０７、ｌｏｇＫ＝−３．６１６である。）
測定温度：１４０℃
濃度：２０ｍｇ／１０ｍＬ
注入量：０．２ｍｌ
溶媒：オルソジクロロベンゼン
流速：１．０ｍｌ／分
【００２７】
（２）核剤
本発明の空冷インフレーション成形多層フィルムのプロピレン系樹脂層を構成する成分は、上記成分（Ａ）に核剤を含有しても良く、核剤が配合されていることが透明性の観点から好ましい。
【００２８】
成分（Ａ）に配合する核剤としては、プロピレン・α−オレフィンランダム共重合体の結晶核生成過程の進行速度を向上させるものであればよい。一般的には、ポリプロピレンの結晶化は、結晶核生成過程と結晶成長過程の２過程からなり、結晶核生成過程では、結晶化温度との温度差や分子鎖の配向挙動等がその結晶核生成速度に影響し、特に分子鎖の吸着等を経て分子鎖配向を助長する効果のある物質の存在等による不均一な結晶核生成速度は著しく増大する。
【００２９】
核剤の具体例としては、ジベンジリデンソルビトール若しくはその誘導体、有機リン酸化合物若しくはその金属塩、芳香族スルホン酸塩若しくはその金属塩、有機カルボン酸若しくはその金属塩、ロジン酸部分金属塩、タルク等の無機微粒子、イミド類、アミド類、キナクリドンキノン類、高密度ポリエチレン等の結晶性高分子化合物又はこれらの混合物が挙げられる。中でもジベンジリデンソルビトール誘導体、有機リン酸金属塩、有機カルボン酸金属塩、高密度ポリエチレン等は臭いの発生が少なく食品向けに好適である。
【００３０】
ジベンジリデンソルビトール誘導体を含む樹脂を用いて成形されたフィルムは、特に透明性に優れディスプレー効果が大きいため玩具、文具等の包装向けに好適である。ジベンジリデンソルビトール誘導体の具体例としては、１，３：２，４−ビス（ｏ−３，４−ジメチルベンジリデン）ソルビト−ル、１，３：２，４−ビス（ｏ−２，４−ジメチルベンジリデン）ソルビト−ル、１，３：２，４−ビス（ｏ−４−エチルベンジリデン）ソルビト−ル、１，３：２，４−ビス（ｏ−４−クロロベンジリデン）ソルビト−ル、１，３：２，４−ジベンジリデンソルビト−ルが挙げられる。
【００３１】
有機リン酸金属塩を含む樹脂を用いて成形されたフィルムは、特に臭いや衛生性に優れているため食品の包装向けに好適である。有機リン酸金属塩の具体例としては、下記一般式（Ｉ）で示される化合物が挙げられる。
【００３２】
【化１】
2004322415.tif 000002
【００３３】
（式中、Ｒ１は水素原子又は炭素数１〜４のアルキル基を示し、Ｒ２およびＲ３はそれぞれ水素原子、炭素数１〜１２のアルキル基、シクロアルキル基、アリール基又はアラルキル基を示す。Ｍはアルカリ金属、アルカリ土類金属、アルミニウム、亜鉛のいずれかを示し、Ｍがアルカリ金属のときｍは０を、ｎは１を示し、Ｍが二価金属のときｎは１又は２を示し、ｎが１のときｍは１を、ｎが２のときｍは０を示し、Ｍがアルミニウムのときｍは１を、ｎは２を示す。）
【００３４】
安息香酸金属塩を含む樹脂を用いて成形されたフィルムは、特に経済性に優れ安価であるため汎用の包装向けに好適である。安息香酸金属塩の具体例としては、ヒドロキシ−ジ（ｔ−ブチル安息香酸）アルミニウム等が挙げられる。
【００３５】
高密度ポリエチレンを含む樹脂を用いて成形されたフィルムは、特に加工安定性に優れるため、高速成形性に優れ、あらゆる包装フィルム用途に好適である。高密度ポリエチレンとして好ましいものは、下記（Ｃ１）、（Ｃ２）の特性を有する高密度ポリエチレン（Ｃ）成分である。
【００３６】
（Ｃ１）メルトフローレート（ＭＦＲ：１９０℃、２１．１８Ｎ荷重）
本発明で用いる高密度ポリエチレンのＭＦＲ（１９０℃、２１．１８Ｎ荷重）は、１０ｇ／１０分以上、好ましくは１０〜３０００ｇ／１０分である。高密度ポリエチレンのＭＦＲが１０ｇ／１０分未満であると、ポリエチレンの分散径が充分に小さくならず、フィルム表面に分散粒子が凹凸として反映されてしまうため透明性の悪化につながる。また、ポリエチレンが微分散するためには、好ましくは高密度ポリエチレンのメルトフローレートがプロピレン・α−オレフィン共重合体のメルトフローレートより大きい方がよい。
なお、高密度ポリエチレンのＭＦＲは、ＪＩＳ−Ｋ６９２２−２：１９９７付属書（１９０℃、２１．１８Ｎ荷重）に準拠して測定する。
【００３７】
（Ｃ２）密度
本発明で用いる高密度ポリエチレンの密度は、０．９４〜０．９８ｇ／ｃｍ３、好ましくは０．９５〜０．９８ｇ／ｃｍ３、さらに好ましくは０．９６〜０．９８ｇ／ｃｍ３である。高密度ポリエチレンの密度が０．９４ｇ／ｃｍ３未満では、透明性改良効果が充分ではなく、０．９８ｇ／ｃｍ３を超えるポリエチレンの製造は困難である。
なお、高密度ポリエチレンの密度は、ＪＩＳ−Ｋ６９２２−２：１９９７付属書（２３℃）に準拠して測定する。
【００３８】
本発明で核剤として用いる高密度ポリエチレンの製造は、目的の物性を有する重合体を製造し得る限りその重合方法や触媒について特に制限はないが、中圧法プロセスによって得られるポリエチレンが好適である。
触媒については、チーグラー型触媒（すなわち、担持または非担持ハロゲン含有チタン化合物と有機アルミニウム化合物の組み合わせに基づくもの）、カミンスキー型触媒（すなわち、担持または非担持メタロセン化合物と有機アルミニウム化合物、特にアルモキサンの組み合わせに基づくもの）が挙げられる。
チーグラー型触媒としては、例えば、ハロゲン化マグネシウム、ハロゲン化チタン、および電子供与体化合物を成分とする固体触媒成分と有機アルミニウム化合物との組み合わせ触媒を用いて通常の重合法により得ることができる。
ポリエチレンの形状は限定されるものでなく、ペレット状、粉末状、ワックス状いずれであってもよい。
【００３９】
本発明で用いるプロピレン系樹脂層に核剤を配合する場合、核剤の配合量は、成分（Ａ）；１００重量部に対して、核剤；０．０１〜５重量部である。また、用いる核剤によって好ましい範囲は異なり、ソルビトール誘導体やリン酸塩化合物、安息香酸塩化合物の場合は、好ましくは成分（Ａ）；１００重量部に対して、核剤；０．０１〜３重量部、より好ましくは成分（Ａ）；１００重量部に対して、核剤；０．０１〜１重量部、特に好ましくは成分（Ａ）；１００重量部に対して、核剤；０．０１〜０．５重量部である。高密度ポリエチレン（Ｃ）の場合には、好ましくは成分（Ａ）；１００重量部に対して、成分（Ｃ）；０．１〜５重量部、より好ましくは成分（Ａ）；１００重量部に対して、成分（Ｃ）；０．５〜３重量部、特に好ましくは（Ａ）成分；１００重量部に対して、成分（Ｃ）；１００重量部である。成分（Ｃ）が０．０１重量部未満ではフィルム透明性改良効果が充分ではなく、一方、５重量部を超えるとポリエチレンがフィルム中で連続層を形成し、フィルム透明性が損なわれる、成分（Ｃ）が凝集してブツになるといった問題が生じる。
【００４０】
（３）その他の配合成分
本発明のプロピレン系樹脂層の構成成分には、本発明の効果を著しく損なわない範囲で、他の付加的任意成分を配合することができる。このような任意成分としては、通常のポリオレフィン樹脂材料に使用される酸化防止剤、透明化剤、滑剤、アンチブロッキング剤、帯電防止剤、防曇剤、中和剤、金属不活性剤、着色剤、分散剤、過酸化物、充填剤、蛍光増白剤等を挙げることができる。
また、発明の効果を損なわない範囲で、高圧ラジカル重合法低密度ポリエチレン、線状低密度ポリエチレン、エチレン・α−オレフィン共重合体、アイソタクチックポリプロピレン、プロピレン・α−オレフィンブロック共重合体、オレフィン系エラストマー等を混合することもできる。
【００４１】
（４）樹脂組成物の調製
プロピレン系樹脂層に用いる成分（Ａ）を主成分とする材料は、上記必須成分（Ａ）と必要に応じて配合される、核剤、付加的成分等とを混合し、溶融混練することにより得られる。
溶融混練は、例えば粉末状、ペレット状等の形状の各成分を一軸又は二軸の押出機、バンバリーミキサー、ニーダーブレンダー、ブラベンダープラストグラフ、小型バッチミキサー、連続ミキサー、ミキシングロール等の混練機を使用して行う。混練温度は、一般に１８０〜２７０℃で行われる。また、混練機は上述したものを二種以上を組み合わせることもできる。
【００４２】
２．エチレン系樹脂層
本発明の空冷インフレーション成形多層フィルムのエチレン系樹脂層は、成分（Ｂ）エチレンと炭素数３〜１２のα−オレフィンとのエチレン・α−オレフィン共重合体からなり、下記（Ｂ１）〜（Ｂ２）の特性を有し、好ましくは、メタロセン触媒で重合され、さらに（Ｂ３）〜（Ｂ４）の特性を有する共重合体である。成分（Ｂ）のエチレン・α−オレフィン共重合体の構成モノマー、重合法、及びそれが有する特性について順次に説明する。
【００４３】
（ｉ）モノマー構成
本発明に使用されるエチレン・α−オレフィン共重合体は、エチレンから誘導される構成単位を主成分としたエチレンとα−オレフィンの共重合体である。
コモノマーとして用いられるα−オレフィンは、好ましくは炭素数３〜１２のα−オレフィンである。具体的には、プロピレン、１−ブテン、１−ペンテン、１−ヘキセン、１−オクテン、１−ヘプテン、４−メチル−ペンテン−１、４−メチル−ヘキセン−１、４，４−ジメチルペンテン−１等を挙げることができる。かかるプロピレン・α−オレフィンランダエチレン・プロピレン共重合体ム共重合体の具体例としては、エチレン・プロピレン共重合体、エチレン・１−ブテン共重合体、エチレン・１−ヘキセン共重合体、エチレン・１−オクテン共重合体、エチレン・４−メチル−ペンテン−１共重合体が挙げられる。また、α−オレフィンは、１種または２種以上の組み合わせでもよい。２種のα―オレフィンを組み合わせてターポリマーとする場合は、エチレン・プロピレン・ヘキセンターポリマー、エチレン・ブテン・ヘキセンターポリマー、エチレン・プロピレン・オクテンターポリマー、エチレン・ブテン・オクテンターポリマーが挙げられる。
【００４４】
（ｉｉ）重合触媒及び重合法
本発明で用いるエチレン・α−オレフィン共重合体は、チーグラー触媒、バナジウム触媒、好ましくはメタロセン触媒を使用して製造することができる。製造法は、高圧イオン重合法、気相法、溶液法、スラリー法等が挙げられる。
【００４５】
（ｉｉｉ）特性
（Ｂ１）メルトフローレート（ＭＦＲ：１９０℃、２１．１８Ｎ荷重）
本発明で用いるエチレン・α−オレフィン共重合体のＭＦＲ（１９０℃、２１．１８Ｎ荷重）は、０．１〜２０ｇ／１０分であり、好ましくは０．５〜１０ｇ／１０分であり、より好ましくは１．０〜５ｇ／１０分である。ＭＦＲが０．１ｇ／１０分未満では樹脂圧力が高く成形性が不良になり、２０ｇ／１０分を超えるとバブルが不安定になり成形性が不良になる。
なお、ＭＦＲの測定は、ＪＩＳ−Ｋ６９２１−２：１９９７付属書（１９０℃、２１．１８Ｎ荷重）に準拠して行う。
【００４６】
（Ｂ２）密度
本発明で用いるエチレン・α−オレフィン共重合体の密度は、０．８６０〜０．９２５ｇ／ｃｍ３であり、好ましくは０．８７０〜０．９２０ｇ／ｃｍ３であり、より好ましくは０．８８０〜０．９１５ｇ／ｃｍ３である。密度が０．８６０ｇ／ｃｍ３未満ではフィルムにベタツキが発生し、０．９２５ｇ／ｃｍ３を超えるとフィルムの強度が弱くなるため好ましくない。
なお、密度は、ＪＩＳ−Ｋ６９２２−２：１９９７付属書の低密度ポリエチレンの場合に準拠して測定する（２３℃）。
【００４７】
（Ｂ３）α−オレフィンの含有量
本発明で用いるエチレン・α−オレフィン共重合体中のα−オレフィンの含有量は、５〜４０重量％が好ましく、より好ましくは７〜３５重量％、さらに好ましくは９〜３０重量％である。α−オレフィンの含有量が少ない場合、フィルムの衝撃強度、及び低温ヒートシール性が得られず、多すぎる場合は、耐ブロッキング性が損なわれる。ここでα−オレフィン含有量は、下記の条件の１３Ｃ−ＮＭＲ法によって計測される値である。
装置：日本電子社製  ＪＥＯＬ−ＧＳＸ２７０
濃度：３００ｍｇ／２ｍＬ
溶媒：オルソジクロロベンゼン
【００４８】
（Ｂ４）Ｚ平均分子量（Ｍｚ）と数平均分子量（Ｍｎ）との比（Ｍｚ／Ｍｎ）
本発明で用いるエチレン・α−オレフィン共重合体のゲルパーミエーションクロマトグラフィー（ＧＰＣ）により求めたＺ平均分子量（Ｍｚ）と数平均分子量（Ｍｎ）との比（Ｍｚ／Ｍｎ）は、８．０以下が好ましく、より好ましくは５．０以下である。Ｍｚ／Ｍｎが８．０を超えると透明性が悪化する。
Ｍｚ／Ｍｎを所定の範囲に調整する方法としては、適当なメタロセン触媒を選択する方法等が挙げられる。
なお、Ｍｚ／Ｍｎの測定は、ゲルパーミエーションクロマトグラフィー（ＧＰＣ）で行い、測定条件は次の通りである。
装置：ウオーターズ社製ＧＰＣ  １５０Ｃ型
検出器：ＭＩＲＡＮ社製  １Ａ赤外分光光度計（測定波長、３．４２μｍ）
カラム：昭和電工社製ＡＤ８０６Ｍ／Ｓ  ３本（カラムの較正は東ソー製単分散ポリスチレン（Ａ５００，Ａ２５００，Ｆ１，Ｆ２，Ｆ４，Ｆ１０，Ｆ２０，Ｆ４０，Ｆ２８８の各０．５ｍｇ／ｍｌ溶液）の測定を行い、溶出体積と分子量の対数値を２次式で近似した。また、試料の分子量はポリスチレンとポリエチレンの粘度式を用いてポリエチレンに換算した。ここでポリスチレンの粘度式の係数はα＝０．７２３、ｌｏｇＫ＝−３．９６７であり、ポリエチレンはα＝０．７３３、ｌｏｇＫ＝−３．４０７である。）
測定温度：１４０℃
濃度：２０ｍｇ／１０ｍＬ
注入量：０．２ｍｌ
溶媒：オルソジクロロベンゼン
流速：１．０ｍｌ／分
【００４９】
なお、Ｍｚは、高分子量成分の平均分子量への寄与が大きいので、Ｍｚ／Ｍｎは、Ｍｗ／Ｍｎに比べ高分子量成分の存在を確認しやすい。高分子量成分は、透明性に影響を与える要因であり、高分子量成分が多いと透明性は悪化する。よって、Ｍｚ／Ｍｎは小さい方が好ましい。
【００５０】
本発明のエチレン系樹脂層を構成樹脂成分には、本発明の効果を著しく損なわない範囲で、他の付加的任意成分を配合することができる。このような任意成分としては、通常のポリオレフィン樹脂材料に使用される酸化防止剤、結晶核剤、透明化剤、滑剤、アンチブロッキング剤、帯電防止剤、防曇剤、中和剤、金属不活性剤、着色剤、分散剤、過酸化物、充填剤、蛍光増白剤等を挙げることができる。
また、発明の効果を損なわない範囲で、高圧ラジカル重合法低密度ポリエチレン、線状低密度ポリエチレン、エチレン・α−オレフィン共重合体、アイソタクチックポリプロピレン、プロピレン・α−オレフィンブロック共重合体、オレフィン系エラストマー等を混合することもできる。
【００５１】
３．空冷シンフレーション成形多層フィルム
本発明の空冷インフレーション成形多層フィルムは、複数の押出機及び共押出多層環状ダイ有するを空冷インフレーション成形法により得られる多層フィルムである。
本発明における空冷インフレーション法の好ましい態様は、プロピレン系樹脂層を構成する樹脂とエチレン系樹脂層を構成する樹脂を共押出多層環状ダイ付きの複数押出機により溶融させてチューブ状にして押出し、ブロアーなどから供給される空気を空冷リングから溶融チューブに吹き付けて冷却固化させた後、ガイド板を経てピンチロールにて折り畳み、引取機にて引き取る方法である。この成形方法で使用できる成形機、冷却リング、ブロアー、ガイド板、ピンチロール、及びフィルムの引取機などは広く市場にて使用されている装置で構わず、特別なものは必要としない。本発明における空冷インフレーション成形法フィルムを成形する条件としては、本発明で特定する特性が得られる限り特に限定しないが、成形温度は１７０〜２５０℃、好ましくは１７０〜２００℃、成形速度は５〜５０ｍ／分、好ましくは１０〜４０ｍ／分が好適である。
【００５２】
本発明の多層フィルムの構成は、エチレン系樹脂層／プロピレン系樹脂層／エチレン系樹脂層からなる３層フィルムであり、両表面層にエチレン系樹脂層を配することにより、引裂強度、衝撃強度、低温ヒートシール強度に優れるフィルムが得られる。
【００５３】
本発明の空冷インフレーション成形多層フィルムの引裂強度は、２０Ｎ／ｍｍ以上が好ましく、より好ましくは４０Ｎ／ｍｍ以上である。引裂強度が２０Ｎ／ｍｍ未満では、製品が破袋しやすくなり内容物を安全に包装できないため好ましくない。また、打ち抜き衝撃強度は、１０００ｋｇ／ｃｍ２以上が好ましく、より好ましくは１４００ｋｇ／ｃｍ２以上である。打ち抜き衝撃強度が１０００ｋｇ／ｃｍ２未満では、製品が破袋しやすくなり内容物を安全に包装できないため好ましくない。
なお、本発明におけるフィルムの引裂強度は、ＪＩＳ−Ｋ７１２８（１９９１）に準拠して測定し、打ち抜き衝撃強度は、ＪＩＳ−Ｐ８１３４に準じた試験機を用い、貫通部に鏡面光沢の表面を有した２５．４ｍｍφの半球型の金属製のものを用いて測定する。
【００５４】
さらに、本発明の空冷インフレーション成形多層フィルムのＨＡＺＥは、３％以下であり、好ましくは２．５％以下である。ＨＡＺＥが３％を超えると内容物が鮮明に見えないなど、商品価値に劣り、好ましくない。
なお、本発明におけるフィルムのＨＡＺＥは、ＪＩＳ−Ｋ７１３６−２０００に準拠して測定する。
【００５５】
また、本発明における空冷インフレーション成形フィルムの厚みは、１０〜１５０μｍが好ましい。上記範囲内であれば透明性に優れるフィルムが安定的に成形できるので好ましい。更に、本発明で得られた多層フィルムに対し、通常工業的に採用されている方法によってコロナ放電処理、あるいは火炎処理等の表面処理を施すこともできる。
【００５６】
４．用途
本発明で得られる空冷インフレーション成形フィルムは、従来の技術で得られる空冷インフレーション成形フィルムに比べて、白味がなく、すっきりした透明感があり、包装材料としては極めて商品価値の高いものである。用途としては、特に限定されないが、食品、衣料、医薬、文具、雑貨などの包装用途に好適に用いられる。
【００５７】
【実施例】
以下、本発明を実施例によって具体的に説明するが、本発明はこれらの実施例によって限定されるものではない。なお、実施例、比較例で用いた評価方法及び使用樹脂は、以下の通りである。
【００５８】
１．評価方法
（１）メルトフローレート（ＭＦＲ）：前述の通り、プロピレン・α−オレフィンランダム共重合体のＭＦＲは、ＪＩＳ−Ｋ６９２１−２：１９９７付属書（２３０℃、２１．１８Ｎ荷重）に準拠して測定し、ポリエチレンのＭＦＲは、ＪＩＳ−Ｋ６９２２−２：１９９７付属書（１９０℃、２１．１８Ｎ荷重）に準拠し測定した。
（２）Ｔｍ：前述の通り、ＤＳＣにより測定した。
（３）Ｍｗ／Ｍｎ：前述の通り、ＧＰＣにより測定した。
（４）Ｍｚ／Ｍｎ：前述の通り、ＧＰＣにより測定した。
（５）密度：前述の通り、ＪＩＳ−Ｋ６９２２−２：１９９７付属書（２３℃）に準拠して測定した。
（６）ＨＡＺＥ：前述の通り、ＪＩＳ−Ｋ７１３６−２０００に準拠して測定した。
（７）打ち抜き衝撃強度：ＪＩＳ−Ｐ８１８４に準じた試験機を用い、貫通部に鏡面光沢の表面を有した２５．４ｍｍφに半球型の金属製のものを用いて測定した。
（８）引裂強度：フィルムの引き取り方向をＭＤ方向として、ＪＩＳ−Ｋ７１２８（１９９１）に準拠して測定した。
（９）ヒートシール強度：１５ｍｍ巾に裁断したフィルムの内面が重なるように２枚重ね、東洋精機製熱盤式ヒートシーラーにてシール温度：１００℃、シール圧力：０．２ＭＰａ、シール時間：１．０秒でヒートシールを行い、引張試験機にて５００ｍｍ／分でヒートシール強度を測定した。
【００５９】
２．使用樹脂
（１）成分（Ａ）プロピレン・α−オレフィンランダム共重合体
下記の製造例１〜３で得た（ＰＰ−１）〜（ＰＰ−３）を用いた。物性を表１に示す。
【００６０】
製造例１
（１）触媒の調製
（ｉ）ジメチルシリレンビス（２−メチル−４−（４−クロロフェニル）−４Ｈ−アズレニル）ジルコニウムジクロリドのラセミ体の合成
特開平１０−２２６７１２号公報の実施例１２に記載された方法に従って合成した。
（ｉｉ）イオン交換性層状珪酸塩の化学処理
特開平１１−８０２２９号公報の実施例１に記載された方法に従って製造した。さらに、この化学処理モンモリロナイト２００ｇを内容積３Ｌの攪拌翼のついたガラス製反応器に導入し、ノルマルヘプタン７５０ｍｌ、さらにトリノルマルオクチルアルミニウムのヘプタン溶液（５００ｍｍｏｌ）を加え、室温で攪拌した。１時間後、ノルマルヘプタンにて洗浄（残液率１％未満）し、スラリーを２０００ｍＬに調製した。
（ｉｉｉ）触媒の調製／予備重合
次に、（ｒ）−ジメチルシリレンビス［２−メチル−４−（４−クロロフェニル）−４Ｈ−アズレニル］ジルコニウムジクロリド３ｍｍｏｌのトルエンスラリー８７０ｍＬとトリイソブチルアルミニウム（１５ｍｍｏｌ）のヘプタン溶液４２．６ｍＬを、あらかじめ室温にて１時間反応させておいた混合液を、上記の化学処理モンモリロナイトスラリーに加え、１時間攪拌した。
続いて、窒素で十分置換を行った内容積１０Ｌの攪拌式オートクレーブにノルマルヘプタン２．１Ｌを導入し、４０℃に保持した。そこに先に調製したモンモリロナイト／錯体スラリーを導入した。温度が４０℃に安定したところでプロピレンを１００ｇ／時間の速度で供給し、その温度を維持した。４時間後、プロピレンの供給を停止し、さらに２時間維持した。回収した予備重合触媒スラリーから、上澄みを約３Ｌ除き、トリイソブチルアルミニウム（３０ｍｍｏｌ）のヘプタン溶液を１７０ｍＬ添加し、１０分間撹拌した後に、４０℃にて減圧下熱処理した。この操作により触媒１ｇ当たりポリプロピレン２．０８ｇを含む予備重合触媒が得られた。
（ｉｖ）プロピレン−エチレンランダム共重合体の製造
内容積２７０Ｌの攪拌装置付き液相重合槽、内容積４００Ｌの失活槽、スラリー循環ポンプ、循環ラインからなる失活システム、二重管式熱交換器と流動フラッシュ槽からなる高圧脱ガスシステム、さらに低圧脱ガス槽および乾燥器などを含む後処理系を組み込んだプロセスにより、プロピレン・エチレン共重合体の連続製造を実施した。
上記で製造した予備重合触媒を流動パラフィン（東燃社製：ホワイトレックス３３５）に濃度１５重量％で分散させて、触媒成分として０．５２ｇ／ｈｒで液相重合槽に導入した。さらにこの重合槽に液状プロピレンを３８ｋｇ／ｈｒ、エチレンを１．３８ｋｇ／ｈｒ、水素を０．２０ｇ／ｈｒ、トリイソブチルアルミニウムを９．０ｇ／ｈｒで連続的に供給し、内温を６２℃に保持し、重合を行った。
液相重合槽からポリマーと液状プロピレンの混合スラリーをポリマーとして１１ｋｇ／ｈｒとなるように失活槽に抜き出した。このとき重合槽の触媒の平均滞留時間は、１．３時間であった。失活槽には、失活剤としてエタノールを１０．５ｇ／ｈｒで供給した。さらにポリマーは、循環ラインから高圧脱ガス槽へ抜き出し、さらに低圧脱ガス槽を経て、乾燥器で乾燥を行った。乾燥器の内温８０℃、滞留時間が１時間となるように調整し、さらに室温の乾燥窒素をパウダーの流れの向流方向に１２ｍ３／ｈｒの流量で流した。乾燥後のポリマー（ＰＰ−１）は、ホッパーから取り出した。
得られた重合体（ＰＰ−１）は、エチレン含量＝３．３重量％、ＭＦＲ＝７ｇ／１０分、Ｔｍ＝１２５℃、Ｍｗ／Ｍｎ＝２．８であった。
【００６１】
製造例２
製造例１（ｉｖ）において、エチレンを０．７７ｋｇ／ｈｒ、水素を０．１０ｇ／ｈｒ、内温を７０℃にした以外は、製造例１と同様にして、エチレン含量＝２．０重量％、ＭＦＲ＝７ｇ／１０分、Ｔｍ＝１３５℃、Ｍｗ／Ｍｎ＝２．８の重合体（ＰＰ−２）を得た。
【００６２】
製造例３
（１）触媒の調整、予備重合
十分に窒素置換したフラスコに脱水及び脱酸素したｎ−ヘプタン２００ミリリットルを導入し、ついでＭｇＣｌ２０．４モル、Ｔｉ（Ｏ−ｎ−Ｃ４Ｈ９）４を０．８モル導入し、９５℃に保ちながら２時間反応させた。反応終了後、４０℃に温度を下げ、次いでメチルハイドロジェンポリシロキサン（２０センチストークス）を４８ミリリットル導入し、３時間反応させた。生成した固体成分をｎ−ヘプタンで洗浄した。
次いで、十分に窒素置換したフラスコに生成したｎ−ヘプタンを５０ミリリットル導入し、上記で合成した固体成分をＭｇ原子換算で０．２４モル導入した。さらに、ｎ−ヘプタン２５ミリリットルＳｉＣｌ４０．４モルを混合して３０℃に保ちながら６０分間かけてフラスコへ導入し、９０℃で３時間反応させた。
これに、さらにｎ−ヘプタン２５ミリリットルにフタル酸クロライド０．０１６モルを混合して、９０℃に保ちながら３０分間かけてフラスコに導入し、９０℃で１時間反応させた。
反応終了後、ｎ−ヘプタンで洗浄した。次いでこれらにＳｉＣｌ４０．２４ミリモルを導入して、１００℃で３時間反応させた。反応終了後、ｎ−ヘプタンで十分洗浄した。十分に窒素置換したフラスコに十分精製したｎ−ヘプタン５０ミリリットルを導入し、次いで上記で得た固体成分を５グラム導入し、さらに（ＣＨ３）３ＣＳｉ（ＣＨ３）（ＯＣＨ３）２を０．８１ミリリットル、３０℃で２時間接触させた。接触終了後、ｎ−ヘプタンで洗浄した。さらに、プロピレンをフローさせて予備重合を実施し、固体触媒を得た。
（２）プロピレン−エチレン−ブテンランダム共重合体の製造
内容積２００リットルの撹拌式オートクレーブ内をプロピレンで十分に置換した後、精製したｎ−ヘプタン６０リットルを導入し、これにトリエチルアルミニウム１５ｇ、上述の固体触媒１．８ｇ（予備重合ポリマーを除いた量として）を５５℃でプロピレン雰囲気下で導入した。さらに気相部水素濃度を６．０容量％に保ちながらプロピレンを５．８ｋｇ／時間のフィード速度で導入し、さらにエチレンを１５５ｇ／時間の速度で導入し、さらに１−ブテンを重合開始２７０分後まで５７０ｇ／時間のフィード速度で導入して６時間重合を実施した。その後、全モノマーの供給を停止し１時間重合を行った。ここでブタノールにて反応を停止させた。その後、生成物をろ過して、乾燥を行い、ＭＦＲ＝８ｇ／１０分、Ｔｍ＝１３２℃、Ｍｗ／Ｍｎ＝３．９、エチレン含量＝２．５重量％、ブテン含量＝８．５重量％のプロピレン・エチレン・１−ブテン共重合体（ＰＰ−３）を得た。
【００６３】
【表１】
2004322415.tif 000003
【００６４】
（２）成分（Ｂ）エチレン・α−オレフィン共重合体
下記製造例４〜８で得た（ＰＥ−１）〜（ＰＥ−５）及びチーグラー触媒による市販のエチレン・α−オレフィン共重合体（ＰＥ−６）、（ＰＥ−７）を用いた。物性を表２に示す。
【００６５】
製造例４
エチレンとヘキセン−１の共重合体を製造した。触媒の調製は、特表平７−５０８５４５号公報に記載された方法で実施した。即ち、錯体ジメチルシリレンビス（４，５，６，７−テトラヒドロインデニル）ハフニウムジメチル２．０ミリモルに、トリペンタフルオロフェニルホウ素を上記錯体に対して等倍モル加え、トルエンで１０リットルに希釈して触媒溶液を調製した。
内容積１．５リットルの撹拌式オートクレーブ型連続反応器にエチレンと１−ヘキセンとの混合物を１−ヘキセンの組成が６２重量％となるように供給し、反応器内の圧力を１３０ＭＰａに保ち、１４０℃で反応を行った。１時間あたりのポリマー生産量は約２．０ｋｇであった。
反応終了後、１−ヘキセン含有量＝１５重量％、ＭＦＲ＝２．２ｇ／１０分、密度＝０．８９８ｇ／ｃｍ３、Ｍｚ／Ｍｎ＝３．５のエチレン・α−オレフィン共重合体（ＰＥ−１）を得た。
【００６６】
製造例５
重合時の１−ヘキセンの組成を５５重量％にし、重合温度を１４８℃に代えた以外は製造例１と同様の製法で触媒調整及び重合を行った。１時間あたりのポリマー生産量は約２．１ｋｇであった。
反応終了後、１−ヘキセン含有量＝１２重量％、ＭＦＲ＝２．２ｇ／１０分、密度＝０．９０５ｇ／ｃｍ３、Ｍｚ／Ｍｎ＝３．５のエチレン・α−オレフィン共重合体（ＰＥ−２）を得た。
【００６７】
製造例６
重合時の１−ヘキセンの組成を７３重量％にし、重合温度を１２７℃に代えた以外は製造例１と同様の製法で触媒調整及び重合を行った。１時間あたりのポリマー生産量は約２．５ｋｇであった。
反応終了後、１−ヘキセン含有量＝２４重量％、ＭＦＲ＝３．５ｇ／１０分、密度＝０．８８０ｇ／ｃｍ３、Ｍｚ／Ｍｎ＝３．４のエチレン・α−オレフィン共重合体（ＰＥ−３）を得た。
【００６８】
製造例７
重合時の１−ヘキセンの組成を６５重量％にし、重合温度を１５８℃に代えた以外は製造例１と同様の製法で触媒調整及び重合を行った。１時間あたりのポリマー生産量は約３．７ｋｇであった。
反応終了後、１−ヘキセン含有量＝１７重量％、ＭＦＲ＝１６．５ｇ／１０分、密度＝０．８９８ｇ／ｃｍ３、Ｍｚ／Ｍｎ＝３．５のエチレン・α−オレフィン共重合体（ＰＥ−４）を得た。
【００６９】
製造例８
重合時の１−ヘキセンの組成を４０重量％にし、重合温度を１７０℃に代えた以外は製造例１と同様の製法で触媒調整及び重合を行った。１時間あたりのポリマー生産量は約３．０ｋｇであった。
反応終了後、１−ヘキセン含有量＝７重量％、ＭＦＲ＝４．０ｇ／１０分、密度＝０．９１８ｇ／ｃｍ３、Ｍｚ／Ｍｎ＝３．８のエチレン・α−オレフィン共重合体（ＰＥ−５）を得た。
【００７０】
【表２】
2004322415.tif 000004
【００７１】
（３）成分（Ｃ）
高密度ポリエチレン（日本ポリケム（株）製ノバテックＨＪ５８０）、ＭＦＲ：１２ｇ／１０分、密度：０．９６０ｇ／ｃｍ３
【００７２】
実施例１
プロピレン系樹脂層の成分（Ａ）として（ＰＰ−１）を、エチレン系樹脂層の成分（Ｂ）として（ＰＥ−１）を用い、それぞれ口径５０ｍｍの押出機に装着した直径８０ｍｍ、リップ巾１ｍｍの環状ダイより１９０℃にて溶融押出し、ブロー比＝２、引き取り速度４０ｍ／分にて多層空冷インフレーション成形を行い、厚み３０μｍの三層フィルムを得た。得られたフィルムの物性を表３に示す。
【００７３】
実施例２
プロピレン系樹脂層の成分（Ａ）の（ＰＰ−１）１００重量部に成分（Ｃ）の高密度ポリエチレン１重量部を配合した組成物を用いたこと以外は、実施例１と同様にして三層フィルムを得た。得られたフィルムの物性を表１に示す。
【００７４】
実施例３
エチレン系樹脂層の成分（Ｂ）として三井化学（株）製ウルトゼックス１５２０Ｌ（ＰＥ−７）を用いたこと以外は、実施例２と同様にして三層フィルムを得た。得られたフィルムの物性を表３に示す。
【００７５】
実施例４
表３に示すように厚み比を変更したこと以外は、実施例２と同様にして三層フィルムを得た。得られたフィルムの物性を表３に示す。
【００７６】
実施例５
表３に示すように厚みを変更したこと以外は、実施例２と同様にして三層フィルムを得た。得られたフィルムの物性を表３に示す。
【００７７】
実施例６
エチレン系樹脂層の片面を（ＰＥ−５）に変更したこと以外は、実施例２と同様にして三層フィルムを得た。得られたフィルムの物性を表３に示す。
【００７８】
実施例７
エチレン系樹脂層に（ＰＥ−３）を用いたこと以外は、実施例２と同様にして三層フィルムを得た。得られたフィルムの物性を表３に示す。
【００７９】
実施例８
エチレン系樹脂層に（ＰＥ−５）を用いたこと以外は、実施例２と同様にして三層フィルムを得た。得られたフィルムの物性を表３に示す。
【００８０】
実施例９
エチレン系樹脂層に（ＰＥ−２）を用いたこと以外は、実施例２と同様にして三層フィルムを得た。得られたフィルムの物性を表３に示す。
【００８１】
実施例１０
プロピレン系樹脂層の樹脂として成分（Ａ）の（ＰＰ−２）１００重量部に成分（Ｃ）の高密度ポリエチレン５重量部を配合した組成物を用いたこと以外は、実施例１と同様にして三層フィルムを得た。得られたフィルムの物性を表３に示す。
【００８２】
比較例１
エチレン系樹脂層に日本ポリケム（株）製ノバテックＳＦ９４１（ＰＥ−６）を用いたこと以外は、実施例１と同様にして三層フィルムを得た。得られたフィルムの物性を表４に示す。
【００８３】
比較例２
プロピレン系樹脂層に（ＰＰ−３）を用いたこと以外は、実施例１と同様にして三層フィルムを得た。得られたフィルムの物性を表４に示す。
【００８４】
【表３】
2004322415.tif 000005
【００８５】
【表４】
2004322415.tif 000006
【００８６】
【発明の効果】
本発明の空冷インフレーション成形フィルムは、透明性、引裂強度、衝撃強度、低温ヒートシール製に優れ、包装材料としては極めて商品価値が高く、食品、衣料、医薬、文具、雑貨などの包装用途に好適に用いることができる。